(57)【要約】【課題】竹と竹以外の木材とを材料に用いた棚板であって、大きい耐荷重性および曲げ強度を有する棚板を提供する。【解決手段】平板状の棚板であって、竹からなり、棚板の幅方向に沿って延びる竹材層１２と、早成樹植林木または間伐木からなり、棚板の幅方向に沿って延びる木材層１４とが交互に配置されて接着された棚板１０とする。また、竹材層は、棚板の幅方向に沿って繊維が延び、かつ、縦断面の横長と縦長との比が１：３〜１：１５の縦断面四角の板材とし、木材層は、縦断面の横長と縦長との比が１：０．３〜１：１０の縦断面四角の板材とする。【選択図】図１
2014061594.tif 000002
【特許請求の範囲】
【請求項１】
平板状の棚板であって、竹からなり、前記棚板の幅方向に沿って延びる竹材層と、早成樹植林木または間伐木からなり、前記棚板の幅方向に沿って延びる木材層とが交互に配置されて接着され、前記竹材層は、前記棚板の幅方向に沿って繊維が延び、かつ、縦断面の横長と縦長との比が１：３〜１：１５の縦断面四角の板材であり、前記木材層は、縦断面の横長と縦長との比が１：０．３〜１：１０の縦断面四角の板材であることを特徴とする棚板。
【請求項２】
平板状の棚板であって、竹からなり、前記棚板の前後方向に沿って延びる竹材層と、早成樹植林木または間伐木からなり、前記棚板の前後方向に沿って延びる木材層とが交互に配置されて接着され、前記竹材層は、前記棚板の前後方向に沿って繊維が延び、かつ、縦断面の横長と縦長との比が１：３〜１：１５の縦断面四角の板材であり、前記木材層は、縦断面の横長と縦長との比が１：０．３〜１：１０の縦断面四角の板材であることを特徴とする棚板。
【請求項３】
前記竹材層および前記木材層の棚板の幅方向に沿った長さが３００〜３０００ｍｍであることを特徴とする請求項１に記載の棚板。
【請求項４】
前記竹材層および前記木材層の棚板の前後方向に沿った長さが２００〜１０００ｍｍであることを特徴とする請求項２に記載の棚板。
【請求項５】
前記竹材層は、縦断面の横長が３〜６ｍｍ、縦断面の縦長が９〜９０ｍｍであることを特徴とする請求項１〜４のいずれか１項に記載の棚板。
【請求項６】
前記木材層は、縦断面の横長が５〜５０ｍｍ、縦断面の縦長が９〜９０ｍｍであることを特徴とする請求項１〜５のいずれか１項に記載の棚板。
【請求項７】
前記早成樹植林木または間伐木が、ファルカタ、ポプラ、アカシア、杉および桧から選ばれる１種または２種以上であることを特徴とする請求項１〜６のいずれか１項に記載の棚板。
【発明の詳細な説明】
【技術分野】
【０００１】
本発明は、竹と竹以外の木材とを材料に用いた棚板に関する。
【背景技術】
【０００２】
従来、竹と竹以外の木材とを材料に用いた木質系板材として、特許文献１〜３のものが提案されている。
【０００３】
特許文献１の請求項２の板材は、繊維方向に一定の長さを持つ複数枚の竹材を互いに幅方向に突き合わせて形成された複数枚の板材を、厚さ方向に隣接する板材の繊維方向を互いに交差させて厚さ方向に重ね、各隣接する板材を接着剤で接着し、積層化するとともに、竹材からなる板材の少なくともいずれか一方の表層面に竹以外の木材からなる板材が張り合わせられ、竹材の板材に接着されている複層材である。
【０００４】
特許文献１の請求項３の板材は、繊維方向に一定の長さを持つ複数枚の竹材を互いに幅方向に突き合わせて形成された複数枚の板材を、厚さ方向に隣接する板材の繊維方向を互いに交差させて厚さ方向に重ね、各隣接する板材を接着剤で接着し、積層化するとともに、竹材からなる複数層の板材の中間層に竹以外の木材からなる板材が介在し、厚さ方向に隣接する竹材の板材に接着されている複層材である。
【０００５】
特許文献２の請求項１の板材は、竹を用いて補強した木質集成材である。
【０００６】
特許文献３の請求項１の板材は、竹単板からなる第１表面材、竹単板又は捨て貼り用単板からなる第２表面材、第１及び第２の表面材それぞれより低比重の木材からなるコア部、第１表面材及びコア部の木材の中間の比重を有する木材からなり、第１表面材とコア部との間に配された第１添え心板、及び第２表面材とコア部の木材の中間の比重を有する木材からなり、第２表面材とコア部との間に配された第２添え心板を有する木質複合材である。
【先行技術文献】
【特許文献】
【０００７】
【特許文献１】特開平７−２２９２３７号公報
【特許文献２】特開２００１−１３８３０５
【特許文献３】特開２０１１−１３６４３８
【発明の概要】
【発明が解決しようとする課題】
【０００８】
木質系板材を部屋、クローゼット、押入などの内部に設置する棚板として使用する場合、その棚板には、大きい耐荷重性および曲げ強度が要求される。
【０００９】
しかし、特許文献１〜３の木質系板材は、棚板に要求される耐荷重性および曲げ強度が十分でなかった。
【００１０】
本発明は、上述した事情に鑑みてなされたもので、竹と竹以外の木材とを材料に用いた棚板であって、大きい耐荷重性および曲げ強度を有する棚板を提供することを目的とする。
【課題を解決するための手段】
【００１１】
本発明は、前記目的を達成するため、下記第１発明および第２発明の棚板を提供する。
【００１２】
第１発明：平板状の棚板であって、竹からなり、前記棚板の幅方向に沿って延びる竹材層と、早成樹植林木または間伐木からなり、前記棚板の幅方向に沿って延びる木材層とが交互に配置されて接着され、前記竹材層は、前記棚板の幅方向に沿って繊維が延び、かつ、縦断面の横長と縦長との比が１：３〜１：１５の縦断面四角の板材であり、前記木材層は、縦断面の横長と縦長との比が１：０．３〜１：１０の縦断面四角の板材であることを特徴とする棚板。
【００１３】
第２発明：平板状の棚板であって、竹からなり、前記棚板の前後方向に沿って延びる竹材層と、早成樹植林木または間伐木からなり、前記棚板の前後方向に沿って延びる木材層とが交互に配置されて接着され、前記竹材層は、前記棚板の前後方向に沿って繊維が延び、かつ、縦断面の横長と縦長との比が１：３〜１：１５の縦断面四角の板材であり、前記木材層は、縦断面の横長と縦長との比が１：０．３〜１：１０の縦断面四角の板材であることを特徴とする棚板。
【００１４】
本発明者の知見によれば、竹材は、長手方向に沿って繊維が延び、かつ、縦断面の横長と縦長との比が１：３〜１：１５の縦断面四角の板材とした場合、耐荷重性および曲げ強度が高くなる。また、本発明者の知見によれば、木材は、縦断面の横長と縦長との比が１：０．３〜１：１０の縦断面四角の板材とした場合、耐荷重性および曲げ強度が高くなる。本願の第１発明および第２発明は、上述した耐荷重性および曲げ強度が高い縦断面四角の竹材と縦断面四角の木材とを交互に配置して接着することにより、大きい耐荷重性および曲げ強度を有する平板状の棚板を得たものである。
【００１５】
第１発明および第２発明において、竹材層の縦断面の横長と縦長との比のより好ましい値は１：４〜１：１２、特に１：５〜１：１０である。また、木材層の縦断面の横長と縦長との比のより好ましい値は１：０．４〜１：８、特に１：０．４〜１：６である。各比を上記のようにすると、棚板の耐荷重性および曲げ強度をより高くすることができる。
【００１６】
第１発明では、竹材層および木材層の棚板の幅方向に沿った長さが３００〜３０００ｍｍ、特に６００〜２５００ｍｍであることが好ましい。これにより、大きい耐荷重性および曲げ強度を有する棚板を得ることができる。
【００１７】
第２発明では、竹材層および木材層の棚板の前後方向に沿った長さが２００〜１０００ｍｍ、特に３００〜６００ｍｍであることが好ましい。これにより、大きい耐荷重性および曲げ強度を有する棚板を得ることができる。
【００１８】
第１発明および第２発明において、竹材層は、縦断面の横長が３〜６ｍｍ、特に４〜５ｍｍ、縦断面の縦長が９〜９０ｍｍ、特に１５〜３０ｍｍであることが好適である。これにより、大きい耐荷重性および曲げ強度を有する棚板を得ることができる。
【００１９】
第１発明および第２発明において、木材層は、縦断面の横長が５〜５０ｍｍ、特に６〜４６ｍｍ、縦断面の縦長が９〜９０ｍｍ、特に１５〜３０ｍｍであることが好適である。これにより、大きい耐荷重性および曲げ強度を有する棚板を得ることができる。
【００２０】
本発明おいて、竹としては、肉厚が厚く、直径が大きく、高さが高い竹を用いることが、強度および硬度が高い点、加工適性の点で好ましく、例えば、モウソウチク、トウチク等の１種または２種以上を好適に用いることができる。本発明における竹材層の比重は、０．６〜１．０であることが適当である。
【００２１】
本発明おいて、早成樹植林木とは、１５年以下、好ましくは１０年以下で成木となる植林木をいう。間伐木とは、植林木の間伐により得られる成木前の木をいう。早成樹植林木および間伐木は、軟らかく軽量である。本発明おいて、早成樹植林木としては、例えば、ファルカタ、ポプラ、アカシア、パリカ、ユーカリ等が挙げられるが、軽量である点、軟らかく加工しやすい点、通気性に富む点、植樹から６年程度で成木となる点で、特にファルカタが好ましい。また、間伐木としては、杉、桧等が挙げられる。なお、本発明では、上述した早成樹植林木の間伐木を用いることもできる。本発明における木材層の比重は、０．５以下であることが適当である。
【００２２】
本発明の棚板は、竹材層と木材層とを接着剤により接合したものである。この場合、接着剤としては、ユリア樹脂、メラミン樹脂、フェノール樹脂、フェノール−ホルムアルデヒド樹脂等が挙げられる。また、竹材層および木材層の接着面に、エンボス加工等によって凹凸を設けることにより、異質材同士の接着強度を高くすることができる。
【００２３】
本発明の棚板には、必要に応じ、表面、裏面および側面から選ばれる適宜箇所に、化粧シートを貼着することができる。化粧シートとしては、例えば、化粧紙、木材あるいは竹からなる単板などを挙げることができる。
【発明の効果】
【００２４】
本発明の棚板は、棚板として十分な耐荷重性および曲げ強度を有する。また、竹材層と軽量の木材層とを接着しているため、重量が軽く、棚板の軽量化を図ることができる。この場合、本発明の棚板は、硬度・強度が高く、撓みにくい竹材層と、軽量で軟らかい木材層とを積層した複層材からなるため、両材料の特性の相乗作用により、硬質でありながら軽量であり、かつ、寸法安定性・強度・加工性が良好であるという優れた性能を示す。さらに、本発明の棚板を釘、ビス等を用いて所定箇所に固定する場合、釘、ビス等を打ち込んだときに竹材層に比べて木材層は割れにくいため、釘、ビス等を木材層に打ち込むことにより、棚板の破損を防ぐことが可能である。
【図面の簡単な説明】
【００２５】
【図１】第１発明に係る棚板の一実施形態を示すもので、（ａ）は平面図、（ｂ）は（ａ）図ｂ−ｂ線に沿った断面図、（ｃ）は（ａ）図ｃ−ｃ線に沿った断面図である。
【図２】竹材層の縦断面を示す拡大図である。
【図３】木材層の縦断面を示す拡大図である。
【図４】第２発明に係る棚板の一実施形態を示すもので、（ａ）は平面図、（ｂ）は（ａ）図ｂ−ｂ線に沿った断面図、（ｃ）は（ａ）図ｃ−ｃ線に沿った断面図である。
【図５】棚板の長期たわみ試験における錘の等分布荷重を示す説明図である。
【図６】棚板の破壊試験における錘の中央集中荷重を示す説明図である。
【発明を実施するための形態】
【００２６】
以下、本発明を図面に示す実施形態により説明する。
【００２７】
（第1実施形態）
図１は、第１発明に係る棚板の一実施形態を示すもので、（ａ）は平面図、（ｂ）は（ａ）図ｂ−ｂ線に沿った断面図、（ｃ）は（ａ）図ｃ−ｃ線に沿った断面図である。
【００２８】
本例の棚板１０は、平板状の棚板であって、竹（本例ではモウソウチクを使用）からなり、棚板１０の幅方向に沿って延びる複数（本例では５本）の竹材層１２と、早成樹植林木（本例ではファルカタを使用）からなり、棚板１０の幅方向に沿って延びる複数（本例では４本）の木材層１４とが交互に配置されて接着されたものである。また、本例では、各層の接着面に、鋸刃によるエンボス加工によって凹凸が設けられている。
【００２９】
竹材層１２は、棚板１０の幅方向に沿って繊維が延びているとともに、図２に示すように、縦断面の横長ｍと縦長ｎとの比が１：３〜１：１５の縦断面四角の板材である。なお、図２に竹材層１２の繊維の縦断面２０を模式的に示す。また、竹材層１２の縦断面の横長ｍは３〜６ｍｍ、縦長ｎは９〜９０ｍｍとすることが適当である。
【００３０】
木材層１４は、図３に示すように、縦断面の横長ｐと縦長ｑとの比が１：０．３〜１：１０の縦断面四角の板材である。また、縦断面の横長ｐは５〜５０ｍｍ、縦長ｑは９〜９０ｍｍとすることが適当である。なお、木材層１４の繊維方向に特に制限はない。
【００３１】
また、本例の棚板１０の幅方向両端部には、竹材層１６が接着されている。これは、棚板１０の強度を高めるためである。竹材層１６は、棚板１０の前後方向に沿って繊維が延び、かつ、縦断面の横長と縦長との比が１：３〜１：１５の縦断面四角の板材である。
【００３２】
本例の棚板１０は用途等に応じて適宜大きさに形成することができるが、通常、幅を３００〜３０００ｍｍ、奥行きを２００〜１０００ｍｍ、厚さを９〜９０ｍｍとすることが適当である。
【００３３】
（第２実施形態）
図４は、第２発明に係る棚板の一実施形態を示すもので、（ａ）は平面図、（ｂ）は（ａ）図ｂ−ｂ線に沿った断面図、（ｃ）は（ａ）図ｃ−ｃ線に沿った断面図である。
【００３４】
本例の棚板３０は、平板状の棚板であって、竹（本例ではモウソウチクを使用）からなり、棚板３０の前後方向に沿って延びる複数（本例では７本）の竹材層３２と、早成樹植林木（本例ではファルカタを使用）からなり、棚板３０の前後方向に沿って延びる複数（本例では６本）の木材層３４とが交互に配置されて接着されたものである。また、本例では、各層の接着面に、鋸刃によるエンボス加工によって凹凸が設けられている。
【００３５】
竹材層３２は、棚板３０の前後方向に沿って繊維が延びている。また、竹材層３２の縦断面の横長と縦長との比ならびに横長および縦長の具体的数値は第１実施形態と同様である。さらに、木材層３４の縦断面の横長と縦長との比ならびに横長および縦長の具体的数値も第１実施形態と同様である。なお、木材層３４の繊維方向に特に制限はない。
【００３６】
また、本例の棚板３０の前後方向両端部には、竹材層３６が接着されている。これは、棚板３０の強度を高めるためである。竹材層３６は、棚板３０の幅方向に沿って繊維が延び、かつ、縦断面の横長と縦長との比が１：３〜１：１５の縦断面四角の板材である。
【００３７】
本例の棚板３０は用途等に応じて適宜大きさに形成することができるが、通常、幅を３００〜３０００ｍｍ、奥行きを２００〜１０００ｍｍ、厚さを９〜９０ｍｍとすることが適当である。
【００３８】
なお、本発明の棚板の形状・構造は、前述した実施形態に限定されるものではなく、必要に応じて種々の変更が可能である。例えば、竹材層および木材層の一部または全部に面取り加工などの加工を施すことができる。
【実施例】
【００３９】
本発明に係る棚板の耐荷重性および曲げ強度を調べた。
【００４０】
試験用サンプルとして、下記の本発明サンプルおよび比較サンプルを作成した。
【００４１】
［本発明サンプル］
図１に示した棚板１０を作製した。ただし、幅方向両端部の竹材層１６は設けなかった。棚板１０の幅は１７２５ｍｍ、奥行きは３０３ｍｍ、厚さは２１ｍｍとした。また、モウソウチクからなる竹材層１２の縦断面の横長ｍは４ｍｍ、縦長ｎは２１ｍｍ、ファルカタからなる木材層１４の横長ｐは４５ｍｍ、縦長ｑは２１ｍｍとした。竹材層１２は７本を使用した。
【００４２】
［比較サンプル］
ファルカタからなる木材層のみを接合して棚板を作製した。棚板の幅は１７２５ｍｍ、奥行きは３０３ｍｍ、厚さは２２ｍｍとした。また、木材層の横長ｐは５０ｍｍ、縦長ｑは２２ｍｍとした。
【００４３】
試験として、下記の長期たわみ試験および破壊試験を行った。
【００４４】
［長期たわみ試験］
棚板の幅方向両端部を幅２０ｍｍ、厚さ２７ｍｍの木製受桟で支持するとともに（２方受）、図５に示すように、棚板５０の上に総重量８．８ｋｇの４個（２．２ｋｇ×４個）の錘５２を均等に載置し（等分布荷重）、錘５２の載置直後から７日後までの棚板前縁中央部５４のたわみ量変化と、錘５２を取り除いた直後（除荷直後）および２４時間後（除荷２４時間後）のたわみ量とを測定した。たわみ量は、棚板５０の前縁幅方向両端を結んだ直線と、棚板前縁中央部５４との間の距離とした。
【００４５】
［破壊試験］
棚板の幅方向両端部を幅２０ｍｍ、厚さ２７ｍｍの木製受桟で支持するとともに（２方受）、図６に示すように、棚板５０の中央部上に錘５２を載置した（中央集中荷重）。そして、棚板５０が破壊するまで錘５２の数を増やしていき、棚板５０が破壊したときの錘５２の総重量（破壊荷重値）および破壊状況を調べた。
【００４６】
長期たわみ試験の結果を表１に示し、破壊試験の結果を表２に示す。表１、表２より、竹材層と木材層とを接合した本発明サンプルは、木材層のみを接合した比較サンプルに比べ、長期たわみ試験におけるたわみ量が小さいとともに、破壊試験における破壊荷重値が大きく、したがって耐荷重性および曲げ強度が向上していることがわかる。
【００４７】
【表１】
2014061594.tif 000003
【００４８】
【表２】
2014061594.tif 000004
【符号の説明】
【００４９】
１０  棚板
１２  竹材層
１４  木材層
１６  竹材層
２０  竹材層の繊維の縦断面
３０  棚板
３２  竹材層
３４  木材層
３６  竹材層
５０  棚板
【図１】
2014061594.tif 000005
【図２】
2014061594.tif 000006
【図３】
2014061594.tif 000007
【図４】
2014061594.tif 000008
【図５】
2014061594.tif 000009
【図６】
2014061594.tif 000010